(57)【特許請求の範囲】
【請求項１】
ａ）半導体基板の第１表面にｎドーパントをドープして、前記基板に第１ｎ＋層を形成すること、
ｂ）前記基板の第２表面にｐドーパントをドープして、前記基板にｐ＋層を形成すること、
ｃ）前記基板の前記第１表面に残存する前記ｎドーパントの濃度が前記第１表面全体で不等になるように、前記基板の前記第１表面から前記第１ｎ＋層の一部分を除去すること、但し、前記除去は前記第１表面に山および谷を生成するように前記第１表面をテクスチャ加工することを含み、テクスチャ加工後に前記第１表面に残留する前記ｎドーパントの濃度は前記谷より前記山の方が高い、
ｄ）第２ｎ＋層のｎドーパントの濃度が前記第１表面全体で不等になるように、前記基板の前記第１表面に前記ｎドーパントをドープして、前記第２ｎ＋層を形成すること、但し、前記第２ｎ＋層の前記ｎドーパントの濃度は前記谷より前記山の方が高く、前記山の前記ｎドーパントの前記濃度は前記ｎドーパントの無作為に分布する高濃度の局所的領域を表わし、前記第２ｎ＋層は、３０〜１００オームの範囲のシート抵抗を具備する、
ｅ）前記第１表面および前記第２表面の各々に電気接点を形成し、それによって光起電力セルを製造すること
を含む、光起電力セルを製造する方法。
【請求項２】
前記第１ｎ＋層および前記ｐ＋層は同時に形成され、前記ｎドーパントをドープして前記第１ｎ＋層を形成すること、および前記ｐドーパントをドープして前記ｐ＋層を形成することは、
（ｉ）前記ｐドーパントを含む膜を前記第２表面に被着すること、
（ｉｉ）前記ｎドーパントを含む膜を前記第１表面に被着すること、および
（ｉｉｉ）前記基板を加熱し、それによって前記第１ｎ＋層および前記ｐ＋層を同時に形成すること
によって達成される、請求項１に記載の方法。
【請求項３】
前記第１ｎ＋層および前記ｐ＋層は同時に形成され、前記ｎドーパントをドープして前記第１ｎ＋層を形成すること、および前記ｐドーパントをドープして前記ｐ＋層を形成することは、
（ｉ）前記ｐドーパントを含む膜を半導体基板の第２表面に被着すること、
（ｉｉ）前記基板の第１表面および前記基板の縁から前記ｐドーパントを含む前記膜を除去すること、
（ｉｉｉ）前記ｎドーパントを含む膜を前記第１表面に被着すること、および
（ｉｖ）前記第１ｎ＋層および前記ｐ＋層を同時に形成するために、前記基板を加熱すること
によって達成される、請求項１に記載の方法。
【請求項４】
前記第１ｎ＋層は３０オーム未満のシート抵抗を具備する、請求項１〜３のいずれかに記載の方法。
【請求項５】
前記第１ｎ＋層は０．４〜２μｍの範囲の深さを有する、請求項１〜４のいずれかに記載の方法。
【請求項６】
前記第１表面から前記ｎ＋層の前記一部分を除去することが、前記第１表面を４μｍから１２μｍの範囲の平均深さにエッチングすることを含む、請求項１〜５のいずれかに記載の方法。
【請求項７】
前記ｐ＋層を形成した後、前記第２ｎ＋層を形成する前に、反射防止コーティングを前記第２表面に被着することをさらに含む、請求項１〜６のいずれかに記載の方法。
【請求項８】
請求項１〜７のいずれかに記載の方法に従って製造される光起電力セル。
【請求項９】
半導体基板を備えた光起電力セルであって、前記基板がその第１表面にｎ＋層を、かつその第２表面にｐ＋層を含み、前記ｎ＋層がｎドーパントを含み、前記ｐ＋層がｐドーパントを含み、前記第１表面および前記第２表面の各々に電気接点が付着され、前記第１表面が山と谷とを含むようにテクスチャ加工され、かつ前記ｎ＋層の前記ｎドーパントの濃度が、前記第１表面の前記山では前記第１表面の前記谷より高く、前記山の前記ｎドーパントの前記濃度が、前記ｎドーパントの無作為に分布する高濃度の局所的領域を表わし、前記第２ｎ＋層は、３０〜１００オームの範囲のシート抵抗を具備する、光起電力セル。
【請求項１０】
前記ｐ＋層および前記ｎ＋層は互いに接触せず、かつ前記ｐ＋層は前記第２表面の縁に到達しない、請求項９に記載の光起電力セル。
【請求項１１】
前記山の前記ｎドーパントの濃度は、前記谷の前記ｎドーパントの濃度の少なくとも２倍である、請求項９または１０に記載の光起電力セル。
【請求項１２】
両面光起電力セルである、請求項８〜１１のいずれかに記載の光起電力セル。
【請求項１３】
請求項８〜１２のいずれかに記載の複数の光起電力セルを備えた光起電力アレイであって、前記複数の光起電力セルが互いに相互接続されている、光起電力アレイ。
【請求項１４】
請求項１３に記載の光起電力アレイを備えている発電所。
【請求項１５】
請求項８〜１２のいずれかに記載の光起電力セルを備えている電気装置。
【発明の詳細な説明】
【技術分野】
【０００１】
本発明は、その一部の実施形態では、エネルギ変換に関し、さらに詳しくは、ドープ半導体基板を含む光起電力セルおよびその製造方法に関するが、それらに限定されない。
【背景技術】
【０００２】
光起電力セルは光を直接電気に変換することができる。光起電力セルによる太陽光の電気への変換は、将来の重要な再生可能エネルギ源を提供し、それによって化石燃料のような非再生可能エネルギ源の使用の低減を可能にすることが大いに期待される。しかし、環境に優しい再生可能なエネルギ源に対する世界規模の要求にもかかわらず、光起電力セルの製造の高コストのみならず、太陽光から電気への限定的な変換効率もあいまって、商業的電力源としての光起電力セルの使用はこれまで限定されてきた。したがって、比較的安価に製造され、しかも高い効率を有する光起電力セルに対する強い要望が存在している。
【０００３】
光起電力セルは通常、ｎ＋層を形成するように片面にｎドーパント（例えばリン）をドープし、かつｐ＋層を形成するように反対側の面にｐドーパント（例えばホウ素）をドープし、それによってｎ＋−ｐ−ｐ＋構造を形成するｐ型シリコン基板を含む。ｎ型シリコン基板を使用すると、ｎ＋−ｎ−ｐ＋構造が形成される。
【０００４】
次いで各面に電気接点が被着される。光の通過の妨害を回避するために、電気接点は表面積のごく一部分を占めるだけにしなければならない。電気接点は、表面積の多くを占めるのを回避するために、典型的には格子状のパターンに被着される。単面光起電力セルは光起電力セルの片面にそのような格子状パターンを有する一方、両面光起電力セルは光起電力セルの両面にそのようなパターンを有し、したがってどの方向からの光でも集光することができる。
【０００５】
効率は、光起電力セルの表面からの光の反射率を低減することによって改善することができる。これを達成するための方法として、表面のテクスチャ加工および反射防止コーティングの塗布が挙げられる。
【０００６】
加えて、効率を改善する試みとして、接触抵抗を低減するために電気接点の下にある領域にｎ＋層がより高濃度にドープされた、選択エミッタを持つ光起電力セルの製造がある。
【０００７】
ドイツ特許第１０２００７０３６９２１号明細書はそのような方法の実例であり、リンの濃度が接点格子の下で最高になるように、リンのドーピング中に接点格子のパターンに対応する開口を有するマスク層を使用する、ｎ＋−ｐ−ｐ＋構造を持つ太陽電池の製造方法を開示している。
【０００８】
米国特許第６２７７６６７号明細書は、スクリーン印刷を利用してｎドーパント源を注入し、ｎ＋領域を形成する一方、浅くドープされたｎ−領域を形成するために低量ｎドーパント源を使用して、太陽電池を製造する方法を開示している。次いで電極がｎ＋領域にスクリーン印刷される。
【０００９】
米国特許第５８７１５９１号明細書は、シリコン基板の表面にリンを拡散し、リンドープ表面にパターン化された格子をメタライズし、かつ電気接点の下の基板がマスキングされ、かつマスキングされない材料が選択的に除去されるように、リンドープ表面をプラズマエッチングすることを開示している。
【００１０】
電気接点の下にある領域でより高濃度にドープされたｎ＋層を達成する別の方法は、自己ドーピング電極を使用する。
【００１１】
例えば米国特許第６１８０８６９号明細書は、主としてドーパントにより合金化された金属から形成されるシリコンへの自己ドーピング電極を開示している。シリコン基板により合金が加熱されると、ドーパントが溶融シリコンに取り込まれる。
【００１２】
ロシア特許第２１３９６０１号明細書は、裏面にホウケイ酸膜が被着されかつ前面にリンケイ酸膜が被着されたシリコン基板の高温処理によって、ｎ＋−ｐ−ｐ＋構造を持つ太陽電池を製造する方法を開示している。次いで、基板の前面からの１層のシリコンの除去および前面のテクスチャ加工が１回の手順で実行される。次いで前面にｎ＋層が形成され、続いて接点が形成される。
【００１３】
追加的背景技術として、米国特許第６８２５１０４号明細書、米国特許第６５５２４１４号明細書、欧州特許第１７３８４０２号明細書、および米国特許第４９８９０５９号明細書が挙げられる。
【発明の概要】
【００１４】
本発明の一部の実施形態の態様では、
ａ）半導体基板の第１表面にｎドーパントをドープして、基板に第１ｎ＋層を形成するステップと、
ｂ）基板の第２表面にｐドーパントをドープして、基板にｐ＋層を形成するステップと、
ｃ）基板の第１表面に残存するｎドーパントの濃度が第１表面全体で不等になるように、基板の第１表面から第１ｎ＋層の一部分を除去するステップと、
ｄ）第２ｎ＋層のｎドーパントの濃度が第１表面全体で不等になるように、基板の第１表面にｎドーパントをドープして、第２ｎ＋層を形成するステップと、
ｅ）第１表面および第２表面の各々に電気接点を形成し、
それによって光起電力セルを製造するステップと、
を含む、光起電力セルを製造する方法を提供する。
【００１５】
本発明の別の一部の実施形態の態様では、
ａ）半導体基板の第２表面にｐドーパントを含む膜を被着するステップと、
ｂ）基板の第１表面および基板の縁からｐドーパントを含む膜を除去するステップと、
ｃ）ｎドーパントを含む膜を第１表面に被着するステップと、
ｄ）基板の第１表面における第１ｎ＋層および第２表面におけるｐ＋層を同時に形成するために、基板を加熱するステップと、
ｅ）基板の第１表面に残存するｎドーパントの濃度が第１表面全体で不等になるように、基板の第１表面から第１ｎ＋層の一部分を除去するステップと、
ｆ）第２ｎ＋層のｎドーパントの濃度が第１表面全体で不等になるように、基板の第１表面にｎドーパントをドープして、第２ｎ＋層を形成するステップと、
ｇ）第１表面および第２表面の各々に電気接点を形成し、
それによって光起電力セルを製造するステップと、
を含む、光起電力セルの製造方法を提供する。
【００１６】
本発明の別の一部の実施形態の態様では、
ａ）半導体基板の第２表面にｐドーパントを含む膜を被着するステップと、
ｂ）基板の第１表面および基板の縁からｐドーパントを含む膜を除去するステップと、
ｃ）ｎドーパントを含む膜を第１表面に被着するステップと、
ｄ）基板の第１表面における第１ｎ＋層および第２表面におけるｐ＋層を同時に形成するために、基板を加熱するステップと、
ｅ）基板の第１表面に残存するｎドーパントの濃度が第１表面全体で不等になるように、基板の第１表面から第１ｎ＋層の一部分を除去するステップと、
ｆ）第１表面および第２表面の各々に電気接点を形成し、
それによって光起電力セルを製造するステップと、
を含む、光起電力セルの製造方法を提供する。
【００１７】
本発明の一部の実施形態の態様では、本書に記載する方法に従って製造される光起電力セルを提供する。
【００１８】
本発明の一部の実施形態の態様では、半導体基板を備えた光起電力セルであって、基板がその第１表面にｎ＋層を、かつその第２表面にｐ＋層を含み、ｎ＋層がｎドーパントを含み、ｐ＋層がｐドーパントを含み、第１表面および第２表面の各々に電気接点が付着され、
第１表面が山と谷とを含むようにテクスチャ加工され、かつ
ｎ＋層のｎドーパントの濃度が、第１表面の山では第１表面の谷より高い、
光起電力セルを提供する。
【００１９】
本発明の一部の実施形態の態様では、半導体基板を備えた光起電力セルであって、基板がその第１表面にｎ＋層を、かつその第２表面にｐ＋層を含み、ｎ＋層がｎドーパントを含み、ｐ＋層がｐドーパントを含み、第１表面および第２表面の各々に電気接点が付着され、
第１表面が山と谷とを含むようにテクスチャ加工され、かつ
ｎ＋層のｎドーパントの濃度が、第１表面の山では第１表面の谷より高い、
ｐ＋層およびｎ＋層は互いに接触せず、かつｐ＋層は第２表面の縁に到達しない、
光起電力セルを提供する。
【００２０】
本発明の一部の実施形態の態様では、半導体基板を備えた光起電力セルであって、基板がその第１表面にｎ＋層を、かつその第２表面にｐ＋層を含み、ｎ＋層がｎドーパントを含み、ｐ＋層がｐドーパントを含み、第１表面および第２表面の各々に電気接点が付着され、
ｐ＋層およびｎ＋層は互いに接触せず、ｐ＋層は第２表面の縁に到達しない、
光起電力セルを提供する。
【００２１】
本発明の一部の実施形態の態様では、本書に記載する複数の光起電力セルを備えた光起電力アレイであって、複数の光起電力セルが互いに相互接続されている、光起電力アレイを提供する。
【００２２】
本発明の一部の実施形態の態様では、本書に記載する光起電力アレイを備えている発電所を提供する。
【００２３】
本発明の一部の実施形態の態様では、本書に記載する光起電力セルを備えている電気装置を提供する。
【００２４】
本発明の一部の実施形態の態様では、本書に記載する光起電力セルを備えた電磁輻射線の検出器であって、電磁輻射線が紫外輻射線、可視輻射線、および赤外輻射線から成る群から選択される、検出器を提供する。
【００２５】
本発明の一部の実施形態では、該方法は、第１ｎ＋層を除去した後、第１表面に電気接点を形成する前に、第１表面に第２ｎ＋層を形成するステップをさらに含む。
【００２６】
本発明の一部の実施形態では、第１ｎ＋層は３０オーム未満のシート抵抗を具備する。
【００２７】
本発明の一部の実施形態では、第１ｎ＋層は０．４〜２μｍの範囲の深さを有する。
【００２８】
本発明の一部の実施形態では、第２ｎ＋層は３０〜１００オームの範囲のシート抵抗を具備する。
【００２９】
本発明の一部の実施形態では、光起電力セルのｎ＋層は、３０〜１００オームの範囲のシート抵抗を具備する。
【００３０】
本発明の一部の実施形態では、第２ｎ＋層は０．２〜０．７μｍの範囲の深さを有する。
【００３１】
本発明の一部の実施形態では、光起電力セルのｎ＋層は０．２〜０．７μｍの範囲の深さを有する。
【００３２】
本発明の一部の実施形態では、第１表面から第１ｎ＋層の一部分を除去するステップは、第１表面をテクスチャ加工することを含む。
【００３３】
本発明の一部の実施形態では、テクスチャ加工は第１表面に山および谷を生成し、テクスチャ加工後に第１表面に残留するｎドーパントの濃度は谷より山の方が高い。
【００３４】
本発明の一部の実施形態では、第２ｎ＋層のｎドーパントの濃度は、谷より山の方が高い。
【００３５】
本発明の一部の実施形態では、第２ｎ＋層の山のｎドーパントの濃度は、第２ｎ＋層の谷のｎドーパントの濃度の少なくとも２倍である。
【００３６】
本発明の一部の実施形態では、光起電力セルの山のｎドーパントの濃度は、光起電力セルの谷のｎドーパントの濃度の少なくとも２倍である。
【００３７】
本発明の一部の実施形態では、第２ｎ＋層の山のｎドーパントの濃度は、少なくとも５×１０２０原子数／ｃｍ３である。
【００３８】
本発明の一部の実施形態では、光起電力セルの山のｎドーパントの濃度は、少なくとも５×１０２０原子数／ｃｍ３である。
【００３９】
本発明の一部の実施形態では、第２ｎ＋層の谷のｎドーパントの濃度は、１０２１原子数／ｃｍ３未満である。
【００４０】
本発明の一部の実施形態では、光起電力セルの谷のｎドーパントの濃度は、１０２１原子数／ｃｍ３未満である。
【００４１】
本発明の一部の実施形態では、第１表面からｎ＋層の一部分を除去するステップが、第１表面を４μｍから１２μｍの範囲の平均深さにエッチングすることを含む。
【００４２】
本発明の一部の実施形態では、エッチングはアルカリ性溶液による。
【００４３】
本発明の一部の実施形態では、第１ｎ＋層およびｐ＋層は同時に形成される。
【００４４】
本発明の一部の実施形態では、ｎドーパントをドープして第１ｎ＋層を形成するステップ、およびｐドーパントをドープしてｐ＋層を形成するステップは、
（ｉ）ｐドーパントを含む膜を第２表面に被着すること、
（ｉｉ）ｎドーパントを含む膜を第１表面に被着すること、および
（ｉｉｉ）基板を加熱し、
それによって第１ｎ＋層およびｐ＋層を同時に形成すること
によって達成される。
【００４５】
本発明の一部の実施形態では、ｐドーパントを含む膜およびｎドーパントを含む膜は各々二酸化ケイ素を含む。
【００４６】
本発明の一部の実施形態では、ｐドーパントを含む膜は酸化ホウ素を含む。
【００４７】
本発明の一部の実施形態では、ｎドーパントを含む膜は五酸化リンを含む。
【００４８】
本発明の一部の実施形態では、ｎドーパントを含む膜は少なくとも２０重量パーセントの五酸化リンを含む。
【００４９】
本発明の一部の実施形態では、ｐドーパントを含む膜およびｎドーパントを含む膜は互いに接触しないように被着される。
【００５０】
本発明の一部の実施形態では、膜を除去するステップは、基板の第１表面を洗浄することを含む。
【００５１】
本発明の一部の実施形態では、洗浄は、スピンオン法を用いて基板に溶液を施与することを含む。
【００５２】
本発明の一部の実施形態では、スピンオン法は４００〜４５００回転／分の範囲のスピン速度を使用する。
【００５３】
本発明の一部の実施形態では、洗浄のための溶液は水およびイソプロピルアルコールを含む。
【００５４】
本発明の一部の実施形態では、膜を除去するステップは、基板の縁に隣接する領域から膜を除去することを含み、該領域は０．１〜１ｍｍの範囲の幅を有する。
【００５５】
本発明の一部の実施形態では、光起電力セルのｐ＋層は基板の縁に隣接する領域を被覆せず、該領域は０．１〜１ｍｍの範囲の幅を有する。
【００５６】
本発明の一部の実施形態では、該方法は、反射防止コーティングを被着することをさらに含む。
【００５７】
本発明の一部の実施形態では、光起電力セルは反射防止コーティングをさらに含む。
【００５８】
本発明の一部の実施形態では、反射防止コーティングは、ｐ＋層を形成した後、第２ｎ＋層を形成する前に、第２表面に被着される。
【００５９】
本発明の一部の実施形態では、反射防止コーティングは、第２ｎ＋層を形成した後、第１表面に被着される。
【００６０】
本発明の一部の実施形態では、半導体基板は、第１ｎ＋層およびｐ＋層を形成する前にはｎ型半導体である。
【００６１】
本発明の一部の実施形態では、半導体基板は、第１ｎ＋層およびｐ＋層を形成する前にはｐ型半導体である。
【００６２】
本発明の一部の実施形態では、半導体基板はシリコンを含む。
【００６３】
本発明の一部の実施形態では、ｎドーパントはリンを含む。
【００６４】
本発明の一部の実施形態では、ｐドーパントはホウ素を含む。
【００６５】
本発明の一部の実施形態では、光起電力セルは、少なくとも０．０３３アンペア／ｃｍ２の短絡電流密度を具備する。
【００６６】
本発明の一部の実施形態では、光起電力セルは少なくとも７５．５％の曲線因子を具備する。
【００６７】
本発明の一部の実施形態では、光起電力セルは少なくとも１６．７％の効率を具備する。
【００６８】
本発明の一部の実施形態では、光起電力セルは、少なくとも４７５０オーム＊ｃｍ２の固有シャント抵抗を具備し、ここで固有シャント抵抗は、１５０〜１６０ｃｍ２の範囲の面積および４５〜５５ｃｍの範囲の周長を有する光起電力セルに対し決定される。
【００６９】
本発明の一部の実施形態では、光起電力セルは両面光起電力セルである。
【００７０】
本発明の一部の実施形態では、光起電力セルはｎ＋−ｎ−ｐ＋構造を含む。
【００７１】
本発明の一部の実施形態では、光起電力セルはｎ＋−ｐ−ｐ＋構造を含む。
【００７２】
別途定義されない限り、本明細書で使用されるすべての技術的用語および／または科学的用語は、本発明が属する技術分野の当業者によって一般に理解されるのと同じ意味を有する。本明細書に記載される方法および材料と類似または同等である方法および材料を本発明の実施または試験において使用することができるが、例示的な方法および／または材料が下記に記載される。矛盾する場合には、定義を含めて、本特許明細書が優先する。加えて、材料、方法および実施例は例示にすぎず、限定であることは意図されない。
【図面の簡単な説明】
【００７３】
本明細書では本発明のいくつかの実施形態を単に例示し添付の図面を参照して説明する。特に詳細に図面を参照して、示されている詳細が例示として本発明の実施形態を例示考察することだけを目的としていることを強調するものである。この点について、図面について行う説明によって、本発明の実施形態を実施する方法は当業者には明らかになるであろう。
【００７４】
【図１】図１は、本発明の一部の実施形態に係る、光起電力セルを製造するための例示的方法を示す略図である。
【００７５】
【図２】図２は、本発明の一部の実施形態に係る、光起電力セルを製造するための別の例示的方法を示す略図である。
【００７６】
【図３】図３は、本発明の実施形態に従って製造された光起電力セルにおけるエッチング深さ（マイクロメートル単位）に対する短絡電流密度（Ｉｓｃ）の依存性を示すグラフである。ここでセルの第１ｎ＋層のシート抵抗は１３、１７、または２５オームであった。
【００７７】
【図４】図４は、本発明の実施形態に従って製造された光起電力セルにおけるエッチング深さ（マイクロメートル単位）に対する曲線因子（ＦＦ）の依存性を示すグラフである。ここでセルの第１ｎ＋層のシート抵抗は１３、１７、または２５オームであった。
【００７８】
【図５】図５は、本発明の実施形態に従って製造された光起電力セルにおけるエッチング深さ（マイクロメートル単位）に対する効率の依存性を示すグラフである。ここでセルの第１ｎ＋層のシート抵抗は１３、１７、または２５オームであった。
【発明を実施するための形態】
【００７９】
本発明は、その一部の実施形態では、エネルギ変換に関し、さらに詳しくは、ドープ半導体基板を含む光起電力（ＰＶ）セルおよびその製造方法に関するが、それらに限定されない。
【００８０】
光エネルギを電気エネルギに変換するための効率的でしかも比較的安価な光起電力セルを追い求める中で、本発明者らは、ｎドーパントの不等濃度を特徴とするｎドープ層を持つ光起電力セルが改善された効率を示すことを発見した。
【００８１】
加えて、本発明者らは、光起電力セルを製造するための基板のドーピングが、ｐドーパントを含む膜およびｎドーパントを含む膜を基板の両面に被着することによって実行される場合、基板の一部分からドーパントを含む膜を除去するための単純で安価な手順を２つの膜の被着の中間に導入することによって、光起電力セルの効率を高めることができることを思い付いた。したがって、ｐドーパントまたはｎドーパントを含む膜を基板の片面に被着し、基板の反対側の面および縁を（例えば反対側の面を溶液で洗浄することによって）クリーニングし、それにより基板のその面（もし存在すれば）および縁から膜を除去し、次いでクリーニングした面に他の膜を被着する。この手順は２つの膜の間の接触を著しく低減させる。したがって、これら２つの膜によって形成されたドープ層（ｎ＋層およびｐ＋層）間の重なりが低減され、光起電力セルの効率を低下させるシャントがそれによって回避される。この手順は、高コストであると共に光起電力セルの作業面積を低減させる傾向のあるレーザ分離のような従来の重なり低減方法より優れている。
【００８２】
本発明者らはしたがって、他の方法論と比較して手順の数が減少し、したがって費用効率および歩留まり効率が高く、結果的に製造工程中の欠陥を低減させる、光起電力セルを製造するための新規な方法論を考案し、その実施に成功した。この新規な方法論はさらに、多くの他のＰＶセルに勝る性能パラメータを持つ光起電力セルをもたらす。
【００８３】
本発明を実施化しながら、本発明者らは、比較的単純であり、したがって比較的安価な手順を用いて、ｎ＋−ｐ−ｐ＋構造およびｎ＋層における不等濃度のｎドーパントを持つ光起電力（ＰＶ）セルを生み出した。第１ｎ＋層がドーピングによって形成され、次いで、残存するｎドーパントが不等濃度で存在するように光起電力セルの異なる領域で様々な程度に除去される。次いで第２ｎ＋層がドーピングによって形成され、第１ｎ＋層の除去の可変性のため、第２ｎ＋層全体のｎドーパントの濃度は不等になる。
【００８４】
特定の理論に縛られることなく、ｎ＋層におけるｎドーパントの不等濃度は、高濃度のｎドーパントの利点および低濃度のｎドーパントの利点の組合せをもたらすと考えられる。したがって、無作為に分布する高濃度の局所的領域の存在は、光起電力セルの直列抵抗を低減させ、それによって光起電力セルの曲線因子および効率を高めると考えられ、かつ低濃度の領域の存在は、高いドーパント濃度に特徴的な短絡電流の減少を防止することによって効率を高めると考えられる。
【００８５】
本発明の少なくとも１つの実施形態を詳しく説明する前に、本発明は、その適用において、下記の説明に示されるか、および／または図面および／または実施例において例示される構成要素および／または方法の組み立ておよび構成の細部に必ずしも限定されないことを理解しなければならない。本発明は他の実施形態が可能であり、または様々な方法で実施または実行されることが可能である。
【００８６】
ここで図面を参照すると、図１は、本発明の一部の実施形態に係る、光起電力セルを製造するための例示的方法を示す。
【００８７】
半導体基板１は片面をｐドーパント含有膜２によって被覆される。ｐドーパント含有膜２は基板１の縁から除去される。基板１は次いで、基板のｐドーパント含有膜２とは反対側の面を、ｎドーパント含有膜３で被覆される。膜からのドーパントの拡散が（例えば加熱によって）誘発され、それによって第１ｎ＋層４およびｐ＋層５の同時形成が生じる。膜２および３は次いで除去される。基板１は次いでその表面をエッチング液によってテクスチャ加工され、結果的に基板の表面（テクスチャ加工に抵抗するｐ＋層５を除く）に山および谷がもたらされる。第１ｎ＋層４は、テクスチャ加工された表面の山のみに残存する。基板１は次いで、裏面反射防止コーティング６によって被覆される。第２ｎ＋層７が形成され、次いで前面反射防止コーティング８によって被覆される。裏面反射防止コーティング６は、第２ｎ＋層７が基板１の縁でｐ＋層５に接触することを防止する。次いで基板の両面に電気接点９が形成されて、光起電力セルが形成される。
【００８８】
図２は、本発明の一部の実施形態に係る、光起電力セルを製造するための別の例示的方法を示す。
【００８９】
半導体基板１は片面をｐドーパント含有膜２によって被覆される。ｐドーパント含有膜２は基板１の縁から除去される。基板１は次いで、基板のｐドーパント含有膜２の反対側の面をｎドーパント含有膜３によって被覆される。膜からのドーパントの拡散が（例えば加熱によって）誘発され、それによって第１ｎ＋層４およびｐ＋層５の同時形成がもたらされる。膜２および３は次いで除去される。ｐ＋層５は次いで、裏面反射防止コーティング６によって被覆される。基板１は次いでその表面をエッチング液によってテクスチャ加工され、結果的に基板の表面（テクスチャ加工に抵抗する裏面反射防止コーティング６を除く）に山および谷がもたらされる。第１ｎ＋層４は、テクスチャ加工された表面の山のみに残存する。第２ｎ＋層７が形成され、次いで前面反射防止コーティング８によって被覆される。裏面反射防止コーティング６は、第２ｎ＋層７が基板１の縁でｐ＋層５と接触するのを防止する。次いで基板の両面に電気接点９が形成されて、光起電力セルが形成される。
【００９０】
上述の例示的方法は、第２ｎ＋層７の形成に由来するｎドーパントが第１ｎ＋層４から残存するｎドーパントと共に存在するテクスチャ加工表面の山で、ｎドーパントの濃度が高くなるので、ｎドーパントの不等濃度を達成する。
【００９１】
上述の例示的方法はまた、ｐ＋層が洗浄工程の結果として基板の縁に達しないので、および第２ｎ＋層が形成されるときにｐ＋層が裏面反射防止コーティングによって保護されるので、結果的にｐ＋層とｎ＋層との間の重なりも生じない。
【００９２】
加えて、上記の方法は、２つ以上のメカニズムによって光起電力セルの効率を改善する手順を利用するので、特に有利である。したがって、テクスチャ加工は、セルの表面からの反射率によって無駄になる光の割合を低減すること、およびｎドーパントの不等濃度を生じることの両方によって、光起電力セルの効率を改善する。第１ｎ＋層の形成および除去は、ｎドーパントの不等濃度の形成を容易化すること、およびシャントを有害に増大させるｎ＋層内におけるｐ＋領域の形成を有利に防止することの両方によって、効率を改善する。裏面反射防止コーティングは反射率を低減すると共に、第２ｎ＋層の形成時にｐ＋層を保護する。
【００９３】
上述した例示的方法はまた、片面がテクスチャ加工され、反対側の面が平滑な非対称構造を形成する。特定の理論に縛られることなく、そのような構造は、輻射線がテクスチャ加工表面に入射する場合、テクスチャ加工表面が反射を低減し、かつ平滑な表面が、セルの背面に到達する長波長輻射線の内部反射を増強し、それによって発生電流に対する長波長輻射線の寄与を増大するので、有利であると考えられる。加えて、平滑なｐ＋面の実効表面再結合はテクスチャ加工表面のそれより低く、その結果効率の損失が低下する。
【００９４】
したがって、これらの方法は過度の手順を必要とせず、実際、ＰＶセルの製造に通常利用されるより少ない手順を含み、これらの方法に含まれる手順はどれも特に複雑ではない。その結果、該方法は比較的単純かつ安価に実行される。手順の低減された数は、欠陥形成の機会を低減し、したがってプロセス全体が効率化される。
【００９５】
図３は、テクスチャ加工中のエッチングが比較的浅い場合（例えば平均して約４μｍ未満）、本発明の実施形態に従って作成された光起電力セルの短絡電流密度が低下することを示す。図４は、テクスチャ加工中のエッチングが比較的深い場合（例えば平均して約１２μｍ超）、本書に記載する方法に従って作成された光起電力セルの曲線因子が低下することを示す。図５は、エッチングが中間深さである場合（例えば平均して約４〜１２μｍ）、本書に記載する方法に従って作成された光起電力セルの効率（曲線因子および短絡電流の両方に相関する）が最大になることを示す。
【００９６】
特定の理論に縛られることなく、浅いテクスチャ加工では、第１ｎ＋層の充分なｎドーパントが除去されないので、ｎドーパントの望ましい不等濃度が形成されず、比較的深いエッチングでは、第１ｎ＋層のｎドーパントが事実上全部除去されるので、ｎドーパントの不等濃度が形成されないと考えられる。したがって、中間平均深さは比較的深いエッチングの領域（谷）および比較的浅いエッチングの領域（山）の両方を含むので、中間平均深さのエッチングがｎドーパントの不等濃度にとって最適であると考えられる。
【００９７】
したがって、本発明の一部の実施形態の態様では、
ａ）半導体基板の第１表面にｎドーパントをドープして、基板に第１ｎ＋層を形成するステップと、
ｂ）基板の第２表面にｐドーパントをドープして、基板にｐ＋層を形成するステップと、
ｃ）基板の第１表面に残存するｎドーパントの濃度が第１表面全体で不等になるように、基板の第１表面から第１ｎ＋層の一部分を除去するステップと、
ｄ）第２ｎ＋層のｎドーパントの濃度が第１表面全体で不等になるように、基板の第１表面にｎドーパントをドープして、第２ｎ＋層を形成するステップと、
ｅ）第１表面および第２表面の各々に電気接点を形成するステップと、
を含む、光起電力セルを製造する方法を提供する。
【００９８】
例示的実施形態では、基板は比較的薄くかつ平坦であるので、基板は、本書に記載する第１および第２表面として働く２つの表面を両側に有する。
【００９９】
ケイ素（シリコン）（例えばシリコンウェハ）は例示的半導体基板である。
【０１００】
当業界で広く認識されている通り、「ドーピング」は半導体に不純物を導入するプロセスであり、そこでドープ半導体材料中の自由電荷キャリアの数を増大させることができ、その結果、ドープ半導体材料中の電荷キャリア密度の上昇が達成される。「ｐドーピング」とは、結合の弱い外側電子を半導体材料から受け入れることのできる物質（「ドーパント」）による半導体のドーピングを指す。したがって、ｐドーピング（「ｐ」は正を表わす）とは、半導体に「正孔」または正の電荷を形成するアクセプタ材料またはｐ型ドーパントを半導体にドープするプロセスであり、ｎドーピング（「ｎ」は負を表わす）とは、半導体に負の電荷を形成する電子供与性材料またはｎ型ドーパントを半導体にドープするプロセスである。
【０１０１】
本書で使用する場合、用語「ドーパント」とは、半導体基板に存在するときに、ｐ型またはｎ型の導電型をもたらす任意の元素または化合物を指す。ｐ型の導電型をもたらすドーパントは、本書では「ｐドーパント」と呼ばれ、典型的には電子のアクセプタである一方、ｎ型の導電型をもたらすドーパントは、本書では「ｎドーパント」と呼ばれ、典型的には電子のドナーである。
【０１０２】
ホウ素は例示的ｐドーパントであり、リンは例示的ｎドーパントである。任意選択的に、ヒ素がｎドーパントとして使用される。ＰＶセルに使用するのに適した他のｐドーパントおよびｎドーパントも考えられる。
【０１０３】
随意の実施形態では、半導体基板は、ｎ＋層およびｐ＋層を形成する上述したドーピングの前にはｎ型半導体である。そのような実施形態では、光起電力セルは、ｎ＋層とｐ＋層との間にｎ層を持つｎ＋−ｎ−ｐ＋構造を有する。「ｎ＋」とはｎドーパントが比較的強くドープされた層を表わし、「ｐ＋」とはｐドーパントが比較的強くドープされた層を表わし、「ｎ」はｎドーパントが弱くドープされた層を表わす。
【０１０４】
代替的実施形態では、半導体基板は、ｎ＋層およびｐ＋層を形成する上述したドーピング以前にはｐ型半導体である。そのような実施形態では、光起電力セルは、ｎ＋層とｐ＋層との間にｐ層があるｎ＋−ｐ−ｐ＋構造を有する。「ｎ＋」とはｎドーパントが比較的強くドープされた層を表わし、「ｐ＋」とはｐドーパントが比較強くドープされた層を表わす一方、「ｐ」とはｐドーパントが弱くドープされた層を表わす。
【０１０５】
本書で使用する場合、語句「第１表面全体で不等になる」とは、表面の様々な領域におけるドーパントの濃度が、表面の他の（例えば隣接する）領域におけるドーパントの濃度と異なることを表わす。第１表面の任意の位置におけるｎドーパントの濃度は、当業界で公知の方法によって、例えば基板の表面から材料の薄切片を採取し、その元素組成を決定することによって、求めることができる。任意選択的に、二次イオン質量分析（ＳＩＭＳ）を使用してｎドーパント濃度を決定する。当業界で標準的な方法であるＳＩＭＳは、表面の局所的濃度を決定するのに特に適している。
【０１０６】
ドーパントの不等濃度については以下でさらに論じる。
【０１０７】
電気接点は、当業界で周知の方法に従って形成することができる。光を光起電力セルの基板に到達させるために、少なくとも１つの表面（例えば第１表面）上の接点は、表面のできるだけ多くに到達する一方、表面をできるだけ少なく遮光するように構成される。例えば、接点は任意選択的に格子状のパターンに構成することができる。
【０１０８】
任意選択的に、光起電力セルは単面型であり、１つの表面上の接点は、上述の通り光が基板を通過することができるように構成される一方、反対側の表面の接点はそのようなものとして構成されない。例えば、表面を電気接点で完全に被覆することができる。そのような構成は製造の容易さおよび高い効率をもたらす。
【０１０９】
代替的に、光起電力セルは両面型であり、両方の表面上の接点は、光が基板を通過することができ、それによって光起電力セルがセルの両面で照射から電気を生成することができるように構成される。
【０１１０】
一部の実施形態では、第１ｎ＋層は０．４〜２μｍの範囲の深さを有する。任意選択的に、深さは０．６〜１．２μｍの範囲である。
【０１１１】
一部の実施形態では、第１ｎ＋層は３０オーム未満のシート抵抗を具備する。任意選択的に、シート抵抗は２５オーム未満であり、任意選択的に２０オーム未満であり、任意選択的に１５オーム未満である。例示的実施形態では、シート抵抗は約１３オームから約２５オームの範囲である。
【０１１２】
ｎ＋層のシート抵抗はｎドーパントの濃度に逆相関することが注目される。本書に記載する第１ｎ＋層の比較的低いシート抵抗はしたがって、光起電力セルの短絡電流および効率を低減させることのできるｎドーパントの比較的高い濃度に相関する。
【０１１３】
したがって、例示的実施形態では、第１ｎ＋層に取って代わる第２ｎ＋層は、第１ｎ＋層に対して上述した比較的低いシート抵抗より高いシート抵抗を具備する。
【０１１４】
一部の実施形態では、第２ｎ＋層は、３０〜１００オームの範囲のシート抵抗を具備する。任意選択的に、シート抵抗は４０〜６５オームの範囲である。例示的実施形態では、シート抵抗は約５５オームである。
【０１１５】
一部の実施形態では、第２ｎ＋層は０．２〜０．７μｍの範囲、任意選択的に０．３〜０．４μｍの範囲の深さを有する。
【０１１６】
例示的実施形態では、第１ｎ＋層の一部分を第１表面から除去するステップは、第１表面をテクスチャ加工することを含む。
【０１１７】
本書で使用する場合、用語「テクスチャ加工」とは、表面を粗面化することを意味する（例えば表面に山と谷を生じる）。
【０１１８】
本書で使用する場合、用語「山」とは表面の隣接領域より高い領域を指す一方、用語「谷」とは表面の隣接領域より低い領域を指す。
【０１１９】
一部の実施形態では、テクスチャ加工が第１表面に山および谷を生成し、テクスチャ加工後に第１表面に残留するｎドーパントの濃度は、山の方が谷より高くなる。したがって、表面全体のドーパントの不等濃度は、これらの実施形態では、山および谷におけるドーパントの異なる濃度によって顕現する。したがって、山におけるｎドーパントの濃度は、基板の表面の濃度の極大を表わす一方、谷におけるｎドーパントの濃度は極小を表わす。濃度のこれらの極大および極小が不等濃度を生成する。
【０１２０】
一部の実施形態では、第２ｎ＋層におけるｎドーパントの濃度は、山の方が谷より高い。任意選択的に、山におけるｎドーパントの濃度は、谷におけるｎドーパントの濃度の少なくとも２倍である。任意選択的に、山におけるｎドーパントの濃度は、谷におけるｎドーパントの濃度の少なくとも３倍であり、任意選択的に少なくとも５倍であり、かつ任意選択的に少なくとも１０倍である。
【０１２１】
一部の実施形態では、第２ｎ＋層の山におけるｎドーパントの濃度は、少なくとも５×１０２０原子数／ｃｍ３である。任意選択的に該濃度は少なくとも１０２１原子数／ｃｍ３であり、任意選択的に少なくとも２×１０２１原子数／ｃｍ３であり、任意選択的に少なくとも３×１０２１原子数／ｃｍ３であり、かつ任意選択的に少なくとも５×１０２１原子数／ｃｍ３である。
【０１２２】
一部の実施形態では、第２ｎ＋層の谷におけるｎドーパントの濃度は、１０２１原子数／ｃｍ３未満である。任意選択的に、該濃度は０．５×１０２１原子数／ｃｍ３未満であり、任意選択的に０．３×１０２１原子数／ｃｍ３未満であり、任意選択的に０．２×１０２１原子数／ｃｍ３未満であり、かつ任意選択的に１０２０原子数／ｃｍ３未満である。
【０１２３】
山におけるｎドーパントの濃度が谷より高い一部の実施形態の山におけるｎドーパントの「高い」濃度は、山におけるｎドーパントの濃度が谷より高い別の実施形態の谷における「低い」濃度より多少低い場合があることを理解されたい。一部の実施形態では、第１ｎ＋層の一部分を第１表面から除去するステップは、４μｍから１２μｍの範囲の平均深さに第１表面をエッチングすることを含む。任意選択的に、深さは６μｍから１０μｍの範囲である。
【０１２４】
一部の実施形態では、エッチングはアルカリ性溶液（例えば水酸化ナトリウムを含む溶液）によって達成される。
【０１２５】
本書に記載する方法の各々において、第１ｎ＋層およびｐ＋層は、当業界で公知の方法のいずれかを介して形成される。
【０１２６】
一部の実施形態では、ｎ＋層が表面全体にドーパントの不等濃度を形成することなく堆積される場合はいつでも、第１表面にｎドーパントを含む膜を被着するステップは代替的に、当業界で公知の任意の方法によって達成することができる。一部の実施形態では、第１ｎ＋層およびｐ＋層は（例えば加熱によって）同時に形成される。
【０１２７】
例示的実施形態では、第１ｎ＋層を形成するためのｎドーパントのドーピングおよびｐ＋層を形成するためのｐドーパントのドーピングは、ｐドーパントを含む膜を第２表面に被着し、ｎドーパントを含む膜を第１表面に被着し、基板を加熱し、それにより第１ｎ＋層およびｐ＋層を同時に形成することによって、達成される。
【０１２８】
一部の実施形態では、ｐドーパントを含む膜およびｎドーパントを含む膜は各々二酸化ケイ素を含む。二酸化ケイ素系の膜は、ドーピング手順の後でフッ化水素酸によって選択的に除去することができる。
【０１２９】
一部の実施形態では、ｐドーパントを含む膜は酸化ホウ素を含む。
【０１３０】
一部の実施形態では、ｎドーパントを含む膜は五酸化リン（Ｐ２Ｏ５）を含む。任意選択的に、膜は少なくとも２０重量パーセントのＰ２Ｏ５を含む。以下で実施例の節に例示する通り、第１ｎ＋層のリンの濃度および第１ｎ＋層のシート抵抗は、ドーピング膜におけるＰ２Ｏ５の適切な濃度を選択することによって、容易に制御することができる。
【０１３１】
一部の実施形態では、ｐドーパントおよびｎドーパントを含む膜は互いに接触しないように被着され、したがって結果的にシャントは低減する。
【０１３２】
これは任意選択的に、ｐドーパントを含む膜を基板の第１表面および基板の縁から除去することによって達成される。
【０１３３】
ｐドーパントを含む膜が第１表面および／または縁に被着されない実施形態でさえも、微量の膜が不注意でそこに存在することがあることを理解されたい。そのような微量が、シャントを生じることによって、光起電力セルの性能にかなり有害になることがある。
【０１３４】
したがって、「膜の除去」とは、存在するかもしれないいかなる膜も除去することのできる任意の手順を指し、その膜が実際に存在することを実証する必要はないことを理解されたい。
【０１３５】
一部の実施形態では、膜は、第２表面の基板の縁に隣接する領域から除去される。任意選択的に、そのような領域は、０．１〜１ｍｍの範囲の平均幅を有する。したがって、無膜帯（例えば０．１〜１ｍｍ幅の帯）が基板の第２表面の周囲に形成される。そのような無膜帯はｐドーパントとｎドーパントとが重なり合う可能性をさらに低下させ、それによってシャントを低減させる。
【０１３６】
任意選択的に、膜の除去は、基板の第１表面を溶液で洗浄することによって達成される。洗浄は、第１表面および基板の縁の両方から、かつ任意選択的に、第２表面の縁に隣接する領域からも、同時に除去されるように実行することができる。
【０１３７】
一部の実施形態では、洗浄は、スピンオン方法を用いて基板に洗浄溶液を施与することを含む。任意選択的に、スピンオン方法は４００〜４５００回転／分（ｒｐｍ）の範囲、任意選択的に６００〜３０００ｒｐｍの範囲のスピン速度を使用する。以下で実施例の節に例示する通り、スピンオン方法は、第１表面に加えて、基板の縁および第２表面の周囲の両方から膜を同時に除去する。
【０１３８】
洗浄用の例示的溶液は水およびイソプロピルアルコールを含む。
【０１３９】
一部の実施形態では、膜の除去は当業界で公知の他の方法を介して達成される。
【０１４０】
以下で例示する通り、本発明者らは驚くことに、ｐドーパント含有膜を除去するための上述の手順は単純、簡便かつ安価でありながら、ｐ＋層およびｎ＋層を分離するための高コストで技術的に複雑な標準的方法（例えばレーザ分離、プラズマエッチング）を用いて達成される性能と少なくとも同程度に効率的な光起電力セルの性能をもたらすことを発見した。
【０１４１】
したがって、ｐドーパント含有膜を除去するための本書に記載の手順は、多種多様な種類の光起電力セルの性能を改善するために適用可能である。
【０１４２】
したがって、本発明の別の実施形態の態様では、
ａ）ｐドーパント（例えばホウ素）を含む膜を半導体基板（例えばシリコン）の第２表面に被着するステップと、
ｂ）（例えば第１表面を液体で洗浄することによって）基板の第１表面および基板の縁からｐドーパントを含む膜を除去するステップと、
ｃ）ｎドーパント（例えばリン、ヒ素）を含む膜を第１表面に被着するステップと、
ｄ）基板の第１表面における第１ｎ＋層および第２表面におけるｐ＋層を同時に形成するために、基板を加熱するステップと、
ｅ）基板の第１表面に残存するｎドーパントの濃度が第１表面全体で不等になるように、基板の第１表面から第１ｎ＋層の一部分を除去するステップと、
ｆ）第１表面および第２表面の各々に電気接点を形成し、
それによって光起電力セルを製造するステップと、
を含む、光起電力セルを製造する方法を提供する。
【０１４３】
特定の理論に縛られることなく、ｐ＋層の形成と同時に第１ｎ＋層を形成することで、シャントを有害に増大させるｎ＋層内におけるｐ＋領域の形成が有利に防止されると考えられる。しかし、有害なｐ＋領域の形成を防止するのに特に適したｎドーパントの濃度および深さは、最終製品の最適性能に特に適したｎドーパントの濃度および深さより高いことがある。したがって、第１ｎ＋層の少なくとも一部分を除去することによって、ｎ＋層のｎドーパントの濃度は、光起電力セルにより適したレベルまで低減されると考えられる。
【０１４４】
一部の実施形態では、該方法は、第１ｎ＋層を除去した後であって第１表面に電気接点を形成する前に、第１表面に第２ｎ＋層を形成することをさらに含む。第１ｎ＋層を全部または略全部除去し、その後で所望の特性を持つ第２ｎ＋層を形成することは、第１ｎ＋層の一部分だけを除去するより簡単かつ確実である。しかし、一部の実施形態では、第２ｎ＋層の形成は実行されない。そのような実施形態では、第１ｎ＋層の除去は任意選択的に、本書に記載する通り、高いｎドーパント濃度の領域（例えば山）および低いｎドーパント濃度の領域（例えば谷）の両方を生成するように、ｎ＋層の厚さおよびドーピングプロファイルに対応する深さまで実行される。
【０１４５】
ドーパント含有膜、その被着、ｐドーパントを含む膜の除去（例えば洗浄手順）、および最終的ｎ＋層（例えば第２ｎ＋層）の特性（例えば深さ、シート抵抗）は任意選択的に、上述の通りである。
【０１４６】
本発明の例示的実施形態では、被着されたｐドーパント含有膜を第１表面および縁から除去する上記の新規な手順は、第１表面における不等濃度のｎドーパントの上記の新規な形成と組み合わされる。
【０１４７】
したがって、本発明の実施形態の一態様では、
ａ）半導体基板の第２表面にｐドーパントを含む膜を被着するステップと、
ｂ）（例えば第１表面を液体で洗浄することによって）基板の第１表面および基板の縁からｐドーパントを含む膜を除去するステップと、
ｃ）ｎドーパントを含む膜を第１表面に被着するステップと、
ｄ）基板の第１表面における第１ｎ＋層および第２表面におけるｐ＋層を同時に形成するために、基板を加熱するステップと、
ｅ）基板の第１表面に残存するｎドーパントの濃度が第１表面全体で不等になるように、基板の第１表面から第１ｎ＋層の一部分を除去するステップと、
ｆ）第２ｎ＋層のｎドーパントの濃度が第１表面全体で不等になるように、基板の第１表面にｎドーパントをドープして、第２ｎ＋層を形成するステップと、
ｇ）第１表面および第２表面の各々に電気接点を形成し、
それによって光起電力セルを製造するステップと、
を含む、光起電力セルの製造方法を提供する。
【０１４８】
本発明の実施形態の別の態様では、本書に記載する方法のいずれかに従って製造された光起電力セルを提供する。
【０１４９】
したがって、一部の実施形態では、半導体基板を備えた光起電力セルであって、基板がその第１表面にｎ＋層を、かつその第２表面にｐ＋層を含み、第１表面および第２表面の各々に電気接点が付着され、第１表面が山と谷とを含むようにテクスチャ加工され、かつｎ＋層のｎドーパントの濃度が、第１表面の山では第１表面の谷より高い、光起電力セルを提供する。
【０１５０】
一部の実施形態では、半導体基板を備えた光起電力セルであって、基板がその第１表面にｎ＋層を、かつその第２表面にｐ＋層を含み、第１表面および第２表面の各々に電気接点が付着され、ｐ＋層およびｎ＋層が互いに接触せず、かつｐ＋層が第２表面の縁に到達しない、光起電力セルを提供する。
【０１５１】
一部の実施形態では、半導体基板を備えた光起電力セルであって、基板がその第１表面にｎ＋層を、かつその第２表面にｐ＋層を含み、第１表面および第２表面の各々に電気接点が付着され、第１表面が山および谷を含むようにテクスチャ加工され、ｎ＋層のｎドーパントの濃度が第１表面の山では該表面の谷より高く、ｐ＋層およびｎ＋層が互いに接触せず、かつｐ＋層が第２表面の縁に到達しない、光起電力セルを提供する。
【０１５２】
本書に記載する光起電力セルの「ｎ＋層」は、本書に記載した方法の文脈で、本書で論じた「第２ｎ＋層」に相応することを理解されたい。したがって、光起電力セルのｎ＋層は任意選択的に、第２ｎ＋層に関連して本書に記載した特徴のいずれか（例えば深さ、シード抵抗、局所的ｎドーパント濃度）によって特徴付けられる。
【０１５３】
任意選択的に、光起電力セルは両面光起電力セルである。
【０１５４】
基板は任意選択的にシリコンを含み、ｐドーパントは任意選択的にホウ素を含み、ｎドーパントは任意選択的に、リンおよびヒ素から成る群から選択され、リンは例示的ｎドーパントである。
【０１５５】
一部の実施形態では、光起電力セルの曲線因子は少なくとも７５．５％、任意選択的に少なくとも７６％、任意選択的に少なくとも７６．５％、かつ任意選択的に少なくとも７７％である。
【０１５６】
一部の実施形態では、光起電力セルの効率は少なくとも１６．７％、任意選択的に少なくとも１６．８％、任意選択的に少なくとも１６．９％、かつ任意選択的に少なくとも１７％である。
【０１５７】
一部の実施形態では、光起電力セルの短絡電流密度は少なくとも０．０３３アンペア／ｃｍ２、任意選択的に少なくとも０．０３３５アンペア／ｃｍ２、かつ任意選択的に少なくとも０．０３４アンペア／ｃｍ２である。
【０１５８】
一部の実施形態では、光起電力セルの固有シャント抵抗は少なくとも４７５０オーム＊ｃｍ２（すなわちオーム×ｃｍ２）であり、任意選択的に少なくとも５５００オーム＊ｃｍ２であり、かつ任意選択的に少なくとも６２５０オーム＊ｃｍ２である。固有シャント抵抗は光起電力セルの面積および形状に依存するので、上述の固有シャント抵抗は、１５０〜１６０ｃｍ２の範囲の面積を有し、かつ略正方形である（すなわち４５〜５５ｃｍの範囲の周長を有する）光起電力セルに対し決定することができる。
【０１５９】
上記の物理パラメータは、光起電力セルを評価するために当業界で使用される標準試験条件における測定によって決定される。標準試験条件は、１０００Ｗ／ｍ２の太陽放射照度、１．５のＡＭ（空気質量）における太陽基準スペクトル、およびセル温度２５℃を含む。
【０１６０】
短絡電流密度は例えば、当業界の標準技術を用いて、短絡（すなわち電圧＝０）時に光起電力セルによって発生する電流（Ｉｓｃ）を測定することによって、決定することができる。開路電圧（Ｖｏｃ）は、標準技術を用いて、開路（すなわち電流＝０）時の光起電力セルの電圧を測定することによって、決定することができる。
【０１６１】
曲線因子および効率は、光起電力セルの最大電力出力を測定することによって決定することができる。
【０１６２】
したがって、曲線因子は、最大電力と短絡電流および開路電圧の積（Ｉｓｃ×Ｖｏｃ）との間の比と定義される。最大電力、Ｉｓｃ、およびＶｏｃは、上述の通り決定される。
【０１６３】
固有シャント抵抗は、電流を動作電圧の関数として表わすデータを得るために、例えば様々な動作電圧で光起電力セルによって生成される電流を測定し、かつ当業界で公知の技術を用いて、非線形回帰を介して、そのようなデータからシャント抵抗を得ることによって、決定することができる。次いでシャント抵抗に光起電力セルの面積を乗算して、固有シャント抵抗を得ることができる。１５０〜１６０ｃｍ２の範囲の面積を持ちかつ略正方形である光起電力セルを評価分析するために、より大きい光起電力セルを適切な面積および形状に切断することができる。効率は、上述の通り最大電力を決定し、標準試験条件の入射光放射照度で除算することによって決定することができる。
【０１６４】
本発明の実施形態は必ずしも短絡電流密度の増加をもたらさないことを理解されたい。むしろ、以下で実施例の節に例示する通り、本発明の実施形態に係る光起電力セルの高い効率をもたらすのは、中程度に高い短絡電流密度と曲線因子の増加との組合せである。
【０１６５】
特定の理論に縛られることなく、基板の第１表面および縁からｐドーパント含有膜が除去される本書に記載の方法および光起電力セルの実施形態は、増大した固有シャント抵抗、ならびにしたがって増大した曲線因子および効率を得るのに特に適していると考えられる。
【０１６６】
一部の実施形態では、光起電力セルのｐ＋層は、その基板の縁に隣接する領域を被覆せず、該領域は０．１〜１ｍｍの範囲の幅を有する。
【０１６７】
本書に記載する各々の態様の一部の実施形態では、反射防止コーティングは光起電力セルの基板に被着される。当業者は種々の反射防止コーティングに精通しているであろう。
【０１６８】
反射防止コーティングは２つ以上のステップで被着することができる。例えば、例示的実施形態では、反射防止コーティングを１ステップで第２表面に被着させ、かつ別のステップで第１表面に被着させる。任意選択的に、１つの表面に被着される反射防止コーティングは、別の表面に被着される反射防止コーティングとは異なる組成である。
【０１６９】
一部の実施形態では、反射防止コーティングは、ｐ＋層の形成後であって第２ｎ＋層の形成前に、第２表面に被着される。上述の通り、反射防止コーティングのそのような被着は、反射防止コーティングがｎドーパントの拡散に対し少なくともある程度抵抗することを前提として、ｐ＋層と第２ｎ＋層との重なりを防止するのに有用である
【０１７０】
一部の実施形態では、反射防止コーティングは、第２ｎ＋層を形成した後で第１表面に被着される。
【０１７１】
本発明の実施形態の別の態様では、本書に記載する光起電力セルのいずれかを複数含み、光起電力セルが互いに接続された、光起電力アレイを提供する。
【０１７２】
本書で使用する場合、語句「光起電力アレイ」とは、直列および／または並列に相互接続された光起電力セルのアレイを表わす。セルの直列接続は加算電圧を形成する。セルの並列接続はより高い電流をもたらす。したがって、当業者は所望の電圧および電流を生み出すようにセルを接続することができる。
【０１７３】
アレイは任意選択的に、光が光起電力セルにかつ／または（例えば太陽の１日の移動を追尾するために）アレイを光源の方向に向ける基台に到達するのを妨害することなく、光起電力セルを環境から保護するために、１枚のガラス板のような追加要素をさらに組み合わせることができる。任意選択的に、電流を交流電流に変換するためにインバータが存在する。任意選択的に、光起電力セルによって発生したエネルギを貯蔵するために、電池が存在する。
【０１７４】
本発明の実施形態の別の態様では、本書に記載する光起電力アレイを備えた発電所を提供する。発電所は任意選択的に、太陽光への曝露を最大化するように配置された複数の光起電力アレイを含む。
【０１７５】
光起電力アレイの最適な位置および向きは、その中の光起電力セルが両面型かそれとも単面型かによって異なることを理解されたい。
【０１７６】
本発明の実施形態の別の態様では、請求項３４に記載の光起電力セルを備えた電気装置を提供する。一部の実施形態では、光起電力セルは電気装置のための電力源である。
【０１７７】
本書に記載する光起電力セルおよび／または太陽電池アレイの例示的用途として、家庭用電源装置、温水加熱器、ポケットコンピュータ、ノート型コンピュータ、携帯用充電ドック、携帯電話器、ページャ、ＰＤＡ、デジタルカメラ、煙探知器、ＧＰＳ装置、玩具、コンピュータ周辺装置、衛星、宇宙船、携帯電気機器（例えば携帯ＴＶ、携帯照明装置）、およびコードレス電気機器（例えばコードレス電気掃除機、コードレス電動ドリル、およびコードレス電動のこぎり）が挙げられるが、それらに限らない。
【０１７８】
本発明の実施形態の別の態様では、本書に記載するいずれかの光起電力セルを含む電磁輻射線検出器であって、電磁輻射線が紫外輻射線、可視輻射線、および赤外輻射線から成る群から選択される、電磁輻射線検出器を提供する。該検出器は、例えば輻射線を検出するために（例えば赤外検出器として）、かつ／または輻射線の量を測定するために（例えば分光測定として）、使用することができる。
【０１７９】
本出願から成熟する特許の存続期間の期間中には、多くの関連するドーピング技術が開発されることが予想され、ドーピングの用語の範囲は、すべてのそのような新しい技術を先験的に包含することが意図される。
【０１８０】
本明細書中で使用される用語「約」は、±１０％を示す。
【０１８１】
用語「含む／備える（ｃｏｍｐｒｉｓｅｓ、ｃｏｍｐｒｉｓｉｎｇ、ｉｎｃｌｕｄｅｓ、ｉｎｃｌｕｄｉｎｇ）」、「有する（ｈａｖｉｎｇ）」、およびそれらの同根語は、「含むが、それらに限定されない（ｉｎｃｌｕｄｉｎｇ  ｂｕｔ  ｎｏｔ  ｌｉｍｉｔｅｄ  ｔｏ）」ことを意味する。
【０１８２】
用語「からなる（ｃｏｎｓｉｓｔｉｎｇ  ｏｆ）」は、「含み、それらに限定される（ｉｎｃｌｕｄｉｎｇ  ａｎｄ  ｌｉｍｉｔｅｄ  ｔｏ）」ことを意味する。
【０１８３】
表現「から本質的になる（ｃｏｎｓｉｓｔｉｎｇ  ｅｓｓｅｎｔｉａｌｌｙ  ｏｆ）」は、さらなる成分、工程および／または部分が、主張される組成物、方法または構造の基本的かつ新規な特徴を実質的に変化させない場合にだけ、組成物、方法または構造がさらなる成分、工程および／または部分を含み得ることを意味する。
【０１８４】
用語「例示的」は、本明細書では「例（ｅｘａｍｐｌｅ，ｉｎｓｔａｎｃｅ又はｉｌｌｕｓｔｒａｔｉｏｎ）として作用する」ことを意味するために使用される。「例示的」として記載されたいかなる実施形態も必ずしも他の実施形態に対して好ましいもしくは有利なものとして解釈されたりかつ／または他の実施形態からの特徴の組み入れを除外するものではない。
【０１８５】
用語「任意選択的」は、本明細書では、「一部の実施形態に与えられるが、他の実施形態には与えられない」ことを意味するために使用される。本発明のいかなる特定の実施形態も対立しない限り複数の「任意選択的」な特徴を含むことができる。
【０１８６】
本明細書中で使用される場合、単数形態（「ａ」、「ａｎ」および「ｔｈｅ」）は、文脈がそうでないことを明確に示さない限り、複数の参照物を包含する。例えば、用語「化合物（ａ  ｃｏｍｐｏｕｎｄ）」または用語「少なくとも１つの化合物」は、その混合物を含めて、複数の化合物を包含し得る。
【０１８７】
本開示を通して、本発明の様々な態様が範囲形式で提示され得る。範囲形式での記載は単に便宜上および簡潔化のためであり、本発明の範囲に対する柔軟性のない限定として解釈すべきでないことを理解しなければならない。従って、範囲の記載は、具体的に開示された可能なすべての部分範囲、ならびに、その範囲に含まれる個々の数値を有すると見なさなければならない。例えば、１〜６などの範囲の記載は、具体的に開示された部分範囲（例えば、１〜３、１〜４、１〜５、２〜４、２〜６、３〜６など）、ならびに、その範囲に含まれる個々の数値（例えば、１、２、３、４、５および６）を有すると見なさなければならない。このことは、範囲の広さにかかわらず、適用される。
【０１８８】
数値範囲が本明細書中で示される場合には常に、示された範囲に含まれる任意の言及された数字（分数または整数）を含むことが意味される。第１の示された数字および第２の示された数字「の範囲である／の間の範囲」という表現、および、第１の示された数字「から」第２の示された数「まで及ぶ／までの範囲」という表現は、交換可能に使用され、第１の示された数字と、第２の示された数字と、その間のすべての分数および整数とを含むことが意味される。
【０１８９】
本明細書中で使用される用語「方法（ｍｅｔｈｏｄ）」は、所与の課題を達成するための様式、手段、技術および手順を示し、これには、化学および物理学の技術分野の実施者に知られているそのような様式、手段、技術および手順、または、知られている様式、手段、技術および手順から、化学および物理学の技術分野の実施者によって容易に開発されるそのような様式、手段、技術および手順が含まれるが、それらに限定されない。
【０１９０】
明確にするため別個の実施形態の文脈で説明されている本発明の特定の特徴が、単一の実施形態に組み合わせて提供されることもできることは分かるであろう。逆に、簡潔にするため単一の実施形態で説明されている本発明の各種の特徴は別個にまたは適切なサブコンビネーションで、あるいは本発明の他の記載される実施形態において好適なように提供することもできる。種々の実施形態の文脈において記載される特定の特徴は、その実施形態がそれらの要素なしに動作不能である場合を除いては、それらの実施形態の不可欠な特徴であると見なされるべきではない。
【０１９１】
本明細書中上記に描かれるような、および、下記の請求項の節において特許請求されるような本発明の様々な実施形態および態様のそれぞれは、実験的裏付けが下記の実施例において見出される。
【実施例】
【０１９２】
次に下記の実施例が参照されるが、下記の実施例は、上記の説明と一緒に、本発明を非限定様式で例示する。
【０１９３】
１．６オームの抵抗率を持つｐ型単結晶シリコン擬似正方形基板（１２５×１２５ｍｍ）を使用した。基板表面の結晶配向は［１００］であった。ソー損傷は、水酸化ナトリウムの２５％溶液中でエッチングすることによって除去した。次いで基板を過酸化アンモニウム溶液中で洗浄した。
【０１９４】
３０００ｒｐｍのスピン速度を用いたスピンオン法を使用して、５０（重量）％の酸化ホウ素を含む二酸化ケイ素の膜を基板の裏面に被着させた。スピンオン法を使用して１２００ｒｐｍのスピン速度を用いて４秒間、５０％の水および５０％のイソプロピルアルコールの溶液を基板の前面に施与した。水／イソプロピルアルコールの施与の結果、ホウケイ酸ガラスが裏面の縁に沿った狭細帯（幅約０．６ｍｍ）から除去された。次いでスピン速度を３０００ｒｐｍに増大し、その結果基板を完全に乾燥させた。
【０１９５】
基板を６０個の基板の３つの実験群に分割した。スピンオン法を用いて、２０（重量）％、２５（重量）％、または３０（重量）％のＰ２Ｏ５を含む二酸化ケイ素の膜を、基板の前面に被着させた。裏面の縁に沿って、ホウケイ酸塩の膜とリンケイ酸ガラスとの間の明瞭な断線が観察された（すなわち２つの膜は接触しなかった）。
【０１９６】
ドーパントの基板への拡散を、窒素雰囲気下で１０１０℃の温度で２０分間加熱することによって実行した。結果的に得られた裏面のｐ＋層は、２５オーム以下のシート抵抗および約１μｍの深さを有した。Ｐ２Ｏ５がそれぞれ２０％、２５％、および３０％のリンケイ酸膜を使用した場合、結果的に得られた前面のｎ＋層は２５、１７、および１３オームのシート抵抗を示した。
【０１９７】
シート抵抗は四探針法を用いて決定した。ｎ＋層の深さはシート抵抗を測定し、その後、基板の薄層をエッチングで除去することによって決定した。
【０１９８】
次いで酸化膜層をフッ化水素酸の１０％溶液で除去した。２％水酸化ナトリウムおよび４％イソプロピルアルコールの水溶液により８０℃でエッチングすることによって、基板の前面のテクスチャ加工およびｎ＋層の除去を同時に実行した。エッチングは５分、１０分、１５分、２５分、３０分、または３５分間実行した。エッチングの前後に基板の重量を測定した。テクスチャ加工前後の重量差に従って、エッチングの平均深さを決定した。全ての群において、テクスチャ加工後に、裏側の（ホウ素ドープ）面の縁に沿ってテクスチャ加工リングが明瞭に視認できた。ホウ素ドープ領域はテクスチャ加工に抵抗したので、ホウ素ドープ領域が基板の縁まで延びなかったことが、このリングから確認された。
【０１９９】
次いで、大気圧化学気相成長法（ＣＶＤ）法を用いて、二酸化チタンの反射防止層をホウ素ドープ表面に被着させた。
【０２００】
５０％Ｐ２Ｏ５を含有するリンケイ酸ガラスの膜を被着させ、８５０℃の温度で２０分間加熱することによって、リンの基板への２回目の拡散を実行した。結果的に得られたｎ＋層は５５オームのシート抵抗を示し、約０．３５μｍの深さを有した。上述の通り、リンの表面濃度を決定した。
【０２０１】
リンケイ酸ガラスの膜をフッ化水素酸の１０％溶液によって除去した。二酸化チタン膜は、フッ化水素酸溶液に対し耐性を有した。次いで窒化ケイ素の反射防止層を前面に被着させた。
【０２０２】
スクリーン印刷プロセスを使用して、基板の両面に接点パターンを被着させた。前面接点にはＰＶ−１５６ペースト（ＤｕＰｏｎｔ）を使用し、裏面接点にはＭｏｎｏｋｒｉｓｔａｌ（Ｓｔａｖｒｏｐｏｌ、Ｒｕｓｓｉａ）によって開発されたペーストを使用した。Ｃｅｎｔｒｏｔｈｅｒｍ炉内で焼成を実行した。
【０２０３】
接点を形成した後、太陽電池の性能のパラメータを測定した。次いで、基板の縁から０．２ｍｍの距離で、レーザｐｎ接合分離を実行した。次いでパラメータを再び測定した。測定の結果を以下の表１〜３に提示する。テクスチャ加工中の平均エッチング深さに対する種々のパラメータ（レーザ分離前）の依存性を、図３〜５にグラフで示す。
0006027443.tif 000002
0006027443.tif 000003
0006027443.tif 000004
【０２０４】
作製された試料の幾つかに対し、ＳＩＭＳ（二次イオン質量分析）を用いて、リンの１回目および２回目の両拡散後の（すなわち第１ｎ＋層および第２ｎ＋層の両方の）リンの表面濃度の決定を実行した。これらの測定に基づいて、光起電力セルの山および谷の両方のリンの濃度を推定した。谷の予想濃度は、リンの２回目の拡散後に測定した濃度である一方、山の予想濃度は、１回目および２回目の拡散後に測定されたリン濃度の合計であった。結果を表４に要約する。
0006027443.tif 000005
【０２０５】
対照として、ロシア特許第２１３９６０１号明細書に記載する通り、２５個の太陽電池を作製した。この手順で、１５（重量）％のＰ２Ｏ５を含む二酸化ケイ素膜を前面に被着させることによって、初期ｎ＋層を形成した。結果的に得られた初期ｎ＋層は３５オームのシート抵抗および１．２μｍの深さを有した。対照太陽電池のパラメータの平均値は次の通りであった。Ｖｏｃ＝６１６ｍＶ、Ｊｓｃ＝３５．９ｍＡ／ｃｍ２、効率＝１６．２％
【０２０６】
図３に示す通り、太陽電池の短絡電流密度（Ｊｓｃ）はテクスチャ加工中のエッチングの深さに依存し、平均エッチング深さが約４μｍ超のときに最大であった。
【０２０７】
図４に示す通り、太陽電池の曲線因子（ＦＦ）はテクスチャ加工中のエッチングの深さに依存し、平均エッチング深さが約８μｍ未満のときに最大であった。
【０２０８】
図５に示す通り、太陽電池の効率はエッチング深さに依存し、平均エッチング深さが約４〜１２μｍの範囲のときに最大であった。
【０２０９】
表１〜３および図５に示す通り、太陽電池の効率は対照電池の効率（１６．２％）より高く、１７％超の効率が得られた。対照値に対する効率の相対利得は約３〜５％であった。
【０２１０】
これらの結果は、上述の通り、初期ｎ＋層の形成およびエッチングによるその除去から、エッチング深さが短絡電流および曲線因子の両方とも比較的高い値になる最適範囲内であるときに、高い太陽電池の効率がもたらされることを示している。
【０２１１】
さらに表１〜３に示す通り、レーザｐｎ接合分離はシャント抵抗を有意な程度まで改善せず、それどころか太陽電池の効率はレーザ分離により、おそらく作業表面の面積の低下のため、０．６〜０．８％低減した。
【０２１２】
本発明はその特定の実施態様によって説明してきたが、多くの別法、変更および変形があることは当業者には明らかであることは明白である。従って、本発明は、本願の請求項の精神と広い範囲の中に入るこのような別法、変更および変形すべてを包含するものである。
【０２１３】
本明細書で挙げた刊行物、特許および特許出願はすべて、個々の刊行物、特許および特許出願が各々あたかも具体的にかつ個々に引用提示されているのと同程度に、全体を本明細書に援用するものである。さらに、本願で引用または確認したことは本発明の先行技術として利用できるという自白とみなすべきではない。節の見出しが使用されている程度まで、それらは必ずしも限定であると解釈されるべきではない。
【図１】
0006027443.tif 000006
【図２】
0006027443.tif 000007
【図３】
0006027443.tif 000008
【図４】
0006027443.tif 000009
【図５】
0006027443.tif 000010